(57)【要約】      （修正有）【課題】保持力が向上し、動きの自由度が高く、よってきつい感じや不快感を防ぐことができる衣服及び物品を提供する。【解決手段】衣服は、複数の縦糸２及び複数の横糸３がパターンで織られた布地Ｆから形成される。少なくとも横糸は弾性糸を含み、布地の縦糸方向の弾性は７％以上であり、布地の横糸方向の弾性は１５％以上である。衣服の布地はバイアスカットされていることにより、衣服における横糸は衣服の幅方向ＷＤに対して角度αを有する。【選択図】図１Ｂ
2017025466.tif 000002
【特許請求の範囲】
【請求項１】
複数の縦糸（２）及び複数の横糸（３）が縦糸及び横糸の上部分と下部分を形成するパターンで織られた布地（Ｆ）を備え、前記横糸は弾性糸を含み、前記弾性糸は伸縮性のコアと前記コアを覆う非弾性のシース繊維とを有し、布地の縦糸方向の弾性は５％以上であり、布地の横糸方向の弾性は１５％以上であり、前記布地はバイアスカットされており、衣服（７）における横糸は衣服（７）の幅方向（ＷＤ）に対して角度（α）を有することを特徴とする、衣服（７）。
【請求項２】
前記衣服の幅方向（ＷＤ）に対する横糸の角度は、１０〜８０度の範囲であり、好ましくは３０〜５０度の範囲であり、更に好ましくは４５度である、
請求項１に記載の衣服。
【請求項３】
前記横糸方向における布地の弾性は、２０〜７０％の範囲であり、更に好ましくは２５〜５５％の範囲である、
請求項１又は２に記載の衣服。
【請求項４】
前記弾性糸は、第１弾性繊維及び前記第１弾性繊維よりも弾性の小さい第２弾性繊維を備える伸縮性のコアを有し、前記第１繊維及び第２繊維は混紡、撚り、或いは共押出により結合され、前記第１繊維の伸長を制御する、
請求項１から３のいずれかに記載の衣服。
【請求項５】
前記弾性糸は、コアスパン糸、混紡のポリエステル又はポリアミド、撚りエラスタン糸のいずれかである、
請求項４に記載の衣服。
【請求項６】
前記布地は、８０〜５００ｇ/ｍ2（ＡＳＴＭ  Ｄ３７７６による）、好ましくは２００〜４００ｇ/ｍ2の重さを有する、
請求項１から５のいずれかに記載の衣服。
【請求項７】
前記布地は、前記弾性繊維に関して熱セットされていない、
請求項１から６のいずれかに記載の衣服。
【請求項８】
前記布地（Ｆ）はデニム生地である、
請求項１から７のいずれかに記載の衣服。
【請求項９】
前記衣服は、レギンス、パンツ、短パン、シャツ、ポロシャツ、Ｔシャツ、セーター、ジャケット、ジーンズ及びその他の衣服のいずれかである、
請求項１から８のいずれかに記載の衣服。
【請求項１０】
複数の縦糸（２）及び複数の横糸（３）がパターンに織られた布地を形成するように縦糸及び横糸を織るステップを備え、前記横糸（３）は弾性糸を含み、前記弾性糸は伸縮性のコアと前記コアを覆う非弾性のシース繊維とを有することを特徴とし、
縦糸方向の前記弾性が５％以上であり（ＡＳＴＭ  Ｄ３１０７による測定―３回の家庭洗濯後の伸縮性）、横糸方向の弾性は１５％以上である（ＡＳＴＭ  Ｄ３１０７による測定―３回の家庭洗濯後の伸縮性）布地を形成し、
前記布地（Ｆ）はバイアスカットされており、衣服（７）に生成され、同衣服における横糸は、同衣服の幅方向に対して角度を有する、
請求項１から９のいずれかに記載の衣服を生産する方法。
【請求項１１】
前記衣服（７）の幅方向（ＷＤ）に対する横糸（３）の角度（α）は１０〜８０度の範囲であり、好ましくは３０〜５０度、更に好ましくは４５度である、
請求項１０に記載の方法。
【請求項１２】
前記弾性糸の弾性を制御するために前記布地の熱セットを行う工程は除いた、
請求項１０又は１１に記載の方法。
【請求項１３】
前記縦糸方向における弾性は７％以上であり、好ましくは１０〜１００％の範囲、好ましくは１５〜４５％の範囲、更に好ましくは２０〜３５％の範囲、最も好ましくは２５〜３５％の範囲である（修正ＡＳＴＭ  Ｄ３１０７による―３回の家庭洗濯後の（伸縮性））、
請求項１０から１２のいずれかに記載の方法。
【請求項１４】
前記横糸方向における弾性は、１５〜１００％の範囲であり、好ましくは３０〜８０％の範囲、更に好ましくは３０〜６５％の範囲、最も好ましくは３５〜６５％の範囲である（修正ＡＳＴＭ  Ｄ３１０７による―３回の家庭洗濯後の（伸縮性））、
請求項１０から１３のいずれかに記載の方法。
【発明の詳細な説明】
【技術分野】
【０００１】
本発明は、衣服の製品、及び衣服の生産工程に関する。特に、本発明の衣料品はバイアスカットされた布地からなる。
【背景技術】
【０００２】
繊維製品の分野においては、一般的に、（これらに限られないが）特にジーンズ、ジャケット、ズボン、短パン、スポーツ用衣類等に対して、性能が非常に重要視されつつある。性能とは、高い弾性、優れた復元性、整形性、フィットのよさ、強度等を意味する。このため、織物における縦糸及び横糸の性能は非常に重要であり、弾性や快適性に関しては特に重要である。
【０００３】
長年にわたって、弾性織物はユーザに人気が出てきており、弾性織物は、着心地が非常に快適である一方で、その外観や性能がニットの織物の外観や性能よりも優れている。弾性布地を生産するためには、弾性糸が使用される。弾性糸は見た目が美しいことに加え、弾性機能を付与する。伸縮性の布地を生産する最も一般的な方法として、横糸伸縮性の布地がある。横糸伸縮の布地は非弾性の縦糸と弾性の横糸とを有する。これらの布地においては、異なる種類の弾性横糸、例えばコアスパンエラスタン糸、撚りエラスタン糸等が使用される。横糸伸縮の布地は、縦糸方向には伸縮せず、通常快適であるが、体の動きに合わせないため、その快適性のレベルは長期間の使用においては十分でない。
【０００４】
この問題を解決するため、いくつかの種類の布地が開発されている。例えば、縦糸伸縮の布地や、いわゆる「バイ・ストレッチ」の布地、つまり縦糸及び横糸の双方向において伸縮性のある布地等である。この双方向の伸縮性、つまり伸長性は、縦糸及び横糸方向に弾性糸を有することにより得られる。
【０００５】
しかし、これらの種類の布地には欠点もある。
【０００６】
縦糸伸縮の布地は、エラストマーの目ムキを生じさせ得る、つまり布地においてむき出しの弾性繊維が露出する。実際、当該公知の技術分野では、縦側（縦糸方向）において高い伸縮性を有する布地をつくることは、ロープ染色におけるコアスパン糸の品質の問題があることから、可能でない。
【０００７】
本技術分野において公知のバイストレッチ布地もまたいくつかの問題がある。例えば、布地の伸びや伸長後の復元力が小さいこと等である。
【０００８】
別の問題としては、弾性の大きいバイストレッチの布地の性能が良くないことである。伸長と復元のサイクルを何回か繰り返すと、公知の布地では元の状態を維持することができなくなる。布地は原形や元の外観を失い、巻き上がり、しわ、ねじりが生じるため、かかる布地でつくった衣類は短期間で廃棄せざるを得なくなる。
【０００９】
デニム生地等、公知のバイストレッチの布地について問題なのは、適度なバランスの物理的特性をもち、衣類として所望の視覚的且つ感触的な美しさを備えることができ、伸縮性、復元性（つまり、伸長又は伸縮された後の布地の拡張が限定的であること）、そして快適性に優れた布地を得ることは実に困難であることである。
【００１０】
例えば、大量の弾性糸を用いた布地は、美しさが、特に伸びによって失われるという問題が生じ得る。一方で、弾性が小さい布地は日常生活では着心地がよくない可能性がある。更に、伸縮性の布地を長期にわたって使用することにより、布地の復元力を損ない、布地の伸びの原因となる。デニム生地等の公知の布地の別の問題として、体の保持力が弱い、つまり体の整形力に乏しいことがある。
【００１１】
上記問題を解決するためいくつかの解決策が提案されている。
【００１２】
WO2013/148659は、伸縮のしすぎを避けるため、コアスパン弾性地糸と、別のコントロール糸とを備える織物を開示する。コントロール糸は、隣接する弾性コアスパン地糸によって布地内に隠されている。
【００１３】
US2012/0244771は、伸縮可能なコアと、シースのスパン短繊維を有する弾性構成糸を開示する。コアは弾性繊維と弾性繊維の周りに緩く巻き付けられ伸縮を制御する非弾性繊維とからなる。上記の開示された解決手段によれば、バイストレッチ繊維に与えられる弾性（つまり伸縮性）は非常に低く、縦糸方向では約１０〜１２％、横糸方向では約１７〜２０％である。
【００１４】
WO2008/130563は、弾性繊維の周りに緩く巻き付けられた非弾性繊維からなるコアを有する弾性糸を開示する。
【００１５】
WO2012/062480は、本願出願人であるSanko Tekstilによって出願され、弾性伸縮コアとシースの非弾性の短繊維とを有する弾性構成糸を開示する。同コアは共押出、混紡、又は撚りによって互いにくっ付けられた弾性繊維とそれより弾性の小さい弾性繊維とからなる。弾性の小さい方の繊維は伸縮を制御し、弾性が高く復元力が非常に優れた単一の繊維として動くように復元性を提供する。
【００１６】
WO2009/022883は、バイアスカットされた布地から生成された衣服を開示する。この文献により解決される問題は、ゴム又は弾性糸を含む弾性繊維でつくられたぴったりとした衣服の代わりを提供することである。クレームされている解決手段によれば、バイアスカットされた布地（非弾性）、つまり隣接する二つの横糸の上部分を連結する対角線が略水平になるように裁断された布地を使用する。
【００１７】
バイアスカットされた布地から得られる衣服は、GB448829によっても知られており、同文献は、胸のポケット５が少なくともその一部において「バイアスにカットされた」布地で作られているブラジャーに関する。
【００１８】
US6800159は、左バイアス及び右バイアスと交互になったバイアスカットの布片を組み合わせることによりバイアスカットの布地を生産する方法を開示する。
【００１９】
しかし、上述した、復元力、使用快適性、そして布地の保持／整形力の問題は、特に、いわゆるスキニー又はスーパースキニーモデルタイプの製品、つまりユーザの体に衣服全体（または略全体）がぴったりとくっつくタイプの製品である場合、依然として残る。
【００２０】
上記問題に鑑みると、高い弾性及び美しさの双方を満たす新たな衣服のニーズがある。例えば、市場においては、保持力及び復元性が高く、伸びてしまうことが少なく、見た目や感触の美しさに優れた新たな布地のニーズがある。
【００２１】
更に詳しくは、復元性が向上し、体の保持力が向上し、体の動きに合わせられるデニム等の新たな衣服のニーズがある。
【発明の概要】
【００２２】
本発明の目的は、先行技術の課題を解決するものであって、保持力が向上し、動きの自由度が高く、よってきつい感じや不快感を防ぐことができる衣服及び物品を提供することである。
【００２３】
本発明の他の目的は、保持／整形力を高め、復元性が向上し、伸びてしまうことが少ない等の性能の良さと美しさとを兼ねそろえた服及び一般品を提供することである。
【００２４】
本発明の更に別の目的は、上述の物品、つまり衣服を生産する工程を提供することである。
【００２５】
これら及びその他の目的は、請求項１に記載の衣服であって、請求項１０に記載の方法により生産可能な衣服により達成される。
【００２６】
よって、本発明は、複数の縦糸（２）及び複数の横糸（３）が縦糸及び横糸の上部分と下部分を形成するパターンで織られた布地（１，６）を備え、横糸は弾性糸（３）を含み、同弾性糸は伸縮性のコアと同コアを覆う非弾性のシース繊維とを有し、布地の縦糸方向の弾性は５％以上、好ましくは７％以上であり（ＡＳＴＭ  Ｄ３１０７による測定―３回の家庭洗濯後の伸縮性）、布地の横糸方向の弾性は１５％以上であり（ＡＳＴＭ  Ｄ３１０７―３回の家庭洗濯後の伸縮性）、布地はバイアスカットされており、物品における横糸は物品（６）の幅方向（ＷＤ）に対して角度（α）を有する、物品を対象とする。
【００２７】
本発明の一の観点によれば、衣服の幅方向に対する横糸の角度αは、１０〜８０度の範囲であり、好ましくは４０〜５０度、更に好ましくは約４５度である。
【００２８】
好適には、全て又は略全ての横糸は弾性糸である。
【００２９】
本発明に適した弾性糸は、伸縮性糸である。伸縮性の糸は公知のものであり、伸長した後に元の長さまで（或いは可能な「伸び」によりほぼ元の長さまで）復帰する糸である。第１種類の伸縮性糸は破損することなく１８〜２５％まで伸長可能な糸であり、例えばＴ４００、ＰＢＴ及びこれに類似の糸である。第２種類の適した伸縮性糸は、破損することなく６０％〜８０％まで伸長可能な糸である。例としては、Lycra（登録商標）、エラスタン、Lastol（登録商標）、Dow XLA（登録商標）、スパンデックス、ポリウレタン、及びこれに類似の糸である。
【００３０】
弾性糸は、コアスパン糸であってもよい。コアスパン糸は縦糸又は横糸、或いは双方に使用される。
【００３１】
好適な弾性コアスパン糸は、WO2008/130563やWO 2012/062480に開示されている。
【００３２】
本発明の好適な実施形態によれば、弾性糸は、第１弾性繊維及び同第１弾性繊維よりも弾性の小さい第２弾性繊維を備える伸縮性のコアを有し、第１繊維及び第２繊維は混紡、撚り、或いは共押出により結合され、第１繊維の伸長を制御する。第１繊維及び第２繊維は、上述した出願に開示されているように、例えばWO2012/062480の９及び１０ページで記載されているように、結合される。好適な実施形態において、第１及び第２繊維は混紡され、結合点の数はメートル当たり５０〜２００の範囲内である。別の実施形態においては、第１及び第２繊維は撚りにより結合され、メートル当たりの撚り数は２００〜８００の範囲内であり、好適には３００〜６００の範囲内である。
【００３３】
好適には、弾性コアスパン糸は、４Ｎｅ〜１００Ｎｅ、好適には１０Ｎｅ〜６０Ｎｅ、更に好適には１４Ｎｅ〜４０Ｎｅの範囲のＮｅ番手を有する。
【００３４】
好適な布地を図２及び図３に例示する。これらの図は、それぞれ、３／１ＲＨＴ織と斜文織とを示す。しかし、本発明はこれらの織物に限定されない。例えば、２／１斜文織、破れ斜文織、ジグザグ斜文織、逆綾織等、多様な異なる織り構造で使用してもよい。
【００３５】
本発明において使用可能なその他の織り構造は、本願出願人が出願した、PCT/EP2014/066384、PCT/EP2014/066191、及び WO2011/104022等に開示されている。
【００３６】
好適な実施形態によれば、布地は、８０〜５００ｇ/ｍ2（ＡＳＴＭ Ｄ３７７６による）、好ましくは２００〜４００ｇ/ｍ2の重さを有する。
【００３７】
本発明の物品として好適な布地はデニム生地である。
【００３８】
実施形態において、布地は仕上げの工程を施すが、弾性糸の通常の熱セット処理は施さない。熱処理、つまり布地の熱セットは、従来の布地の生成工程としてよく知られた工程であり、糸の弾性コアのエラストマーのためのセッティング温度まで布地を加熱することにより、織成後の弾性布地を寸法的に安定させるのに利用される。例えば、Lycra（登録商標）の熱セット温度は約１８０℃である。本発明の工程においては、通常、伸縮加工にあるように、より低い温度の熱処理、例えば１１０℃での熱処理を行う。
【００３９】
本発明の一の観点によれば、縦糸方向（Ｅwarp）における弾性は、５％以上であり、好ましくは７％以上であり、好ましくは１０％〜１００％の範囲、好ましくは１５％〜４５％の範囲、更に好ましくは２０％〜３５％の範囲、最も好ましくは２５％〜３５％の範囲である（修正ＡＳＴＭ  Ｄ３１０７による―３回の家庭洗濯後の（伸縮性））。本発明の一例による観点によれば、横糸方向（Ｅweft）における弾性は、１５％以上であり、好ましくは２０％以上であり、更に好ましくは５０％以上である。Ｅweftは、好ましくは１５％〜１００％の範囲、好ましくは３０％〜８０％の範囲、更に好ましくは３０％〜６５％の範囲、最も好ましくは３５％〜６５％の範囲である（修正ＡＳＴＭ  Ｄ３１０７による―３回の家庭洗濯後の（伸縮性））。
【００４０】
本発明の好適な実施形態においては、糸のコアは上述のように混紡又は撚られ、布地は仕上げの工程が施されるが弾性糸のための熱セット処理は行われない。
【００４１】
驚くべきことに、本発明による弾性織物は、バイアスカットされた場合、その弾性が飛躍的に向上することが分かった（ＡＳＴＭ  Ｄ３１０７による％）。特に、弾性横糸と非弾性縦糸とを用いることにより、バイアスカットされた布地は極めて高い弾性が付与されることが分かった。縦及び横方向における実際の弾性の値は、布地において縦糸方向の弾性が横糸方向に比してはるかに小さいにも関わらず、非常に近い、つまりほぼ同じであることが分かった。
【００４２】
一つの観点において、本発明は、縦糸方向及び横糸方向の双方においてコアスパンタイプの弾性糸、つまり布地全ての糸が弾性糸を備える、弾性織物を提供する。
【００４３】
本発明により、縦及び横方向において同等の弾性の値を持つ布地という長年のニーズが解消される。かかる布地は従来入手できなかった。布地において弾性の高い縦糸を用いると、弾性コアの目ムキが生じると共に、布地におけるその他の問題も生じていた。
【００４４】
これは、従来技術の一方向のストレッチやバイストレッチの布地を超える極めて重大な効果がある。上記先行技術の布地の場合、アンジュレーションやねじり等視覚的なダメージを受けることなく、本発明においてクレームされた布地と同等の高い伸縮作用に耐えることができなかった。
【００４５】
別の効果としては、本発明に係る衣服は公知の布地に比して体の保持力（又は整形力）が高められることが分かった。
【００４６】
本発明の布地の別の効果としては、少なくとも幅方向（ＷＤ）、そした可能であれば縦（ＶＤ）方向における弾性が、布地のバイアスカットによって向上するため、衣服の復元力が向上し、伸びてしまうことが少なくなる等の効果が得られる。
【００４７】
よって、本発明の布地は伸びきったり突っ張ったりすることはないため、復元力の欠如や伸びの増加、バッギング等の性能のダメージや欠陥を防ぐことができる。
【００４８】
例えば、いわゆる「スーパースキニー」服において、服の裁断は通常の体のサイズに比して小さい。よって、スーパースキニー服を着用するだけで、その服の生地が伸びてしまう。このことに鑑み、通常の使用によってスーパースキニー服の生地は伸びすぎてしまう可能性があり、生地に対するダメージやバギング（膝や肘等）の原因となる。別の問題として、弾性布地がユーザの体に密着し過ぎて、血行の問題が生じる可能性がある。
【００４９】
本発明の布地によりこれらの問題を解消する。特に、本発明の布地は人間の皮膚に合わせて動くことができる、つまり人間の皮膚と同様に動くことができるため、これらの問題を回避することができる。本発明は更に以下の図面を参照して、例示であって限定する意図ではない実施形態及び本発明の特徴について説明する。
【図面の簡単な説明】
【００５０】
【図１Ａ】図１Ａは、先行技術に係る標準的な裁断の布地を用いた衣服の概略図である。
【図１Ｂ】図１Ｂは、先行技術に係るバイアスカットの布地を用いた衣服の概略図である。
【図２】図２は、本発明に適した織り構造の概略図である。
【図３】図３は、本発明に適した織り構造の概略図である。
【発明を実施するための形態】
【００５１】
本発明は、物品、好適には衣服に関し、例えば、複数の縦糸と複数の横糸とが上部分と下部分を形成するようなパターンに互いに織り込まれている布地からなる生地に関し、横糸は弾性糸を含み、同弾性糸は伸縮可能なコアと同コアを覆う非弾性のシース繊維を有することを特徴とし、布地の縦糸方向の弾性は５％以上、好ましくは７％以上であり（ＡＳＴＭ  Ｄ３１０７による測定―３回の家庭洗濯後の伸縮性）、布地の横糸方向の弾性は１５％以上（ＡＳＴＭ  Ｄ３１０７による―３回の家庭洗濯後の伸縮性）であり、布地はバイアスカットされたものである。
【００５２】
ここで用いる用語「弾性糸」は、弾性繊維を備える糸であって、ラップやシースで覆われているもの、すなわちコアスパン糸、混紡糸、撚り糸、ポリエステル（ｐｅｓ）、ポリアミド（ｐａ）、その他全ての合成繊維であって、織物に弾力性を付与するものである。
【００５３】
弾性繊維に適した繊維は、エラスタン（例えば、Lycra（登録商標）、DORLASTAN（登録商標））、スパンデックス(RadicciSpandex Co)、lastol （登録商法）(Dow Chemical XLA)等のポリウレタン繊維である。
【００５４】
好適な実施形態によれば、弾性コアは少なくとも第１弾性繊維の伸長を制御する第２繊維を備える。第２の制御繊維に適した繊維は、ナイロン（例えば、ナイロン６、ナイロン６６、ナイロン６１２等）等のポリアミド、ポリエステル、ポリプロピレン及びポリエチレン等のポリオレフィン、混合物やその共重合体、ＰＢＴや複合糸、つまりＰＢＴ／ＰＥＴ及びＰＴＴ／ＰＥＴ繊維等のエラストマルチエステル（elastomultiester）である。シースに適した短繊維は、ポリエステル繊維、天然繊維、好ましくは染色可能な綿繊維である。
【００５５】
本発明の好適な弾性糸は、WO2012/06248に開示されている。これら全ての糸には、コアの二つの繊維が撚られており、撚り数はメートル当たり２００以上であり、好適にはメートル当たり３００〜６００の範囲であり、二つの繊維は単一の繊維として伸長及び収縮する。
【００５６】
図１Ａは、標準の裁断でつくられた先行技術に係るズボンである衣服１を示す。衣服の布地は、横糸が布地の幅方向（ＷＤ）つまり横方向に延びていることを強調するように簡略化した拡大図で衣服１上に示されている。公知の衣服では、縦糸２は衣服１の下部４から上部５へ縦方向に延びている。
【００５７】
図１Ｂでは、衣服７は、バイアスカットされた布地でつくられており、同図に示すように横糸３は縦糸２に直交している。衣服７は、図中の衣服の略横方向に左から右へ延びる幅方向ＷＤを有する。図１Ａ及び図１Ｂのズボンの場合、方向ＷＤは衣服の上側、つまりウエストバンド６に平行になるように示されている。
【００５８】
本発明によれば、衣服７のバイアスカットされた布地の少なくとも横糸３は弾性糸である。布地の縦糸方向の弾性、つまり縦糸２の方向に伸長する場合は、好ましくは７％以上であり、布地の横糸方向の弾性、つまり横糸３の方向に伸長する場合は、１５％以上である。本記載においては、異なる基準が示されない限り、弾性の値はＡＳＴＭ Ｄ３１０７−３回の家庭洗濯後の伸縮性）で弾性を測定することにより得られる。
【００５９】
後述するように、布地の縦糸方向の弾性はバイアスカットされた布地の縦方向ＶＤにおける弾性とは異なる。同様に、布地の横糸方向の弾性はバイアスカットされた布地の幅方向ＷＤにおける弾性とは異なる。本発明の好適な実施形態によれば、衣服の幅方向ＷＤに対する横糸３の角度αは１０〜８０度の範囲であり、好適には３０〜６０度の範囲である。図１Ｂに示すように、角度αは左から右、横糸から幅方向ＷＤ、つまり横方向に測定される。
【００６０】
既述したように、本発明は多くの布地に適用可能であり、特に縦糸及び横糸が互いに約９０度の角度で裁断されている布地に適用可能である。適した布地は図２及び図３に例示し、それぞれ３／１ＲＨＴ織と斜文織とを示す。しかし、本発明はこれらの織物に限定されない。例えば、２／１斜文織、破れ斜文織、ジグザグ斜文織、逆綾織等、多様な異なる織り構造で使用してもよい。
【００６１】
以下の表１は、上述のように、ノーマルカット、つまり標準的布地に対するバイアスカットの布地の弾性に関して、弾性横糸の予想外の効果を示す。試験された布地においては、縦糸は剛性糸からなり、横糸つまり全ての横糸は弾性がある。
【００６２】
元の状態の布地は縦糸及び横糸が９０度の角度を形成する。布地はカットされ、試験用の、４５度の角度でバイアスカットされたサンプルを提供する。換言すると、バイアスカットされた布地の縦糸は、ラインＷＤに対し４５度の角度αを有する。試験に用いられるサンプルにおいては、ＷＤは試験に用いられる布片の幅方向を規定するラインである。
【００６３】
表１に示すように、同布地は、バイアスカットされた場合、縦糸に弾性がないのにも関わらず、縦方向の弾性が飛躍的に増大する。
【００６４】
【表１】
2017025466.tif 000003
【００６５】
物品45203 45901 及び 98704に使用される糸の特徴は、以下の表に列挙する。
【００６６】
上記布地の弾性（つまり伸長性）は、ＡＳＴＭ Ｄ３１０７−（３回の家庭洗濯後の伸縮性）によって測定される。
【００６７】
【表２】
2017025466.tif 000004
【００６８】
本発明の実施形態によれば、横糸３に加え、縦糸２も弾性糸である。弾性縦糸は横糸と同じであっても異なっていてもよい。好適な実施形態においては、縦糸の弾性（つまり、上記方法により測定された伸長性）は横糸の弾性よりも小さい。
【００６９】
以下の表３は、弾性の縦糸及び横糸を有する布地においてバイアスカットされた技術的効果を示す。
【００７０】
【表３】
2017025466.tif 000005
【００７１】
表３に示すように、弾性はバイアスカット後双方向において増大する。表３で用いられる布地の特性は以下の表４に記載している。
【００７２】
【表４】
2017025466.tif 000006
【００７３】
弾性（つまり伸長性）は、ＡＳＴＭ Ｄ３１０７−伸縮性（３回の家庭洗濯後）によって測定された。
【００７４】
好適な実施形態においては、本発明に係る弾性織物は、縦糸方向（Ｅwarp）において７％から１００％超の範囲の弾性、好ましくは２０％〜７０％、更に好ましくは２５％〜５５％乃至６０％の弾性を有する。好適な実施形態において、横糸方向（Ｅweft）において１５％から１００％超の範囲の弾性、好ましくは３０％〜８０％、更に好ましくは４０％〜６５％の弾性を有する。
【００７５】
本発明の布地によって性能の向上が得られる。実際、本発明の布地は人々が日常生活において必要とする以上に弾性がある。この場合、日常的使用においては布地の弾性や伸長性を全て用いる必要はない。よって、本発明の布地は伸長しすぎたり突っ張っり過ぎたりしないため、復元力が損なったり、伸びてしまったり、バギングする等の性能のダメージや欠陥を防ぐ。
【００７６】
例えば、いわゆる「スーパースキニー」服において、服の裁断は通常の体のサイズに比して小さい。よって、スーパースキニー服を着用するだけで、その服の生地が伸びてしまう。このことに鑑み、通常の使用によってスーパースキニー服の生地は伸びすぎてしまう可能性があり、生地に対するダメージやバギング（膝や肘等）の原因となる。本発明の衣服はこれらの問題を解消する。特に、本発明の布地は人間の皮膚と同様に動くことができるため、これらの問題は回避される。
【００７７】
好適な実施形態において弾性コアスパン糸は、英国式の綿番手で、８Ｎｅ〜９０Ｎｅ、好適には１０Ｎｅ〜８０Ｎｅ、更に好適には１２Ｎｅ〜６０Ｎｅの範囲の番手である。
【００７８】
好適な実施形態の弾性織物は、重さが、ＡＳＴＭ  Ｄ３７７６／９６による洗濯後）３〜２０ｏｚ／ｙａｒｄ2の範囲であり、好ましくは４ 〜１５ｏｚ／ｙａｒｄ2の範囲であり、更に好ましくは７ 〜１４ｏｚ／ｙａｒｄ2の範囲である。
【００７９】
特に好適な実施形態において、本発明のバイストレッチの布地はデニム生地である。
【００８０】
本発明による弾性織物は、縦糸及び横糸を織り込み、織物が少なくとも横糸方向に弾性があり、弾性糸は伸長可能なコアと同コアを覆う非弾性のシース繊維を有し、横糸方向における布地の弾性は１５％以上であることを特徴とする工程によって生産される。
【００８１】
このようにして得られる布地はバイアスカットされ、最終的には衣服に縫製されるカット布片を提供する。
【００８２】
本発明の好適な実施形態において述べたように、布地は熱セットされない、つまりその弾性を所定の値にセットする熱処理を施されない。本発明の弾性糸を用いた場合、特にWO 2012/062480を参照して開示された弾性糸を用いた場合、結果として得られる布地は熱セットしなくてもカールやねじり等の問題を生じさせない。しかし、上述のように、本発明の布地は選択的に熱処理を施すことも可能である。
【００８３】
本発明のバイアスカットされた布地は衣服、つまり布製品を生産するのに適している。本発明の弾性織物を備え得る衣服として、レギンス、パンツ、短パン、シャツ、Ｔシャツ、セーター、ジャケット、ジーンズ及びその他の衣服等が可能である。
【図１Ａ】
2017025466.tif 000007
【図１Ｂ】
2017025466.tif 000008
【図２】
2017025466.tif 000009
【図３】
2017025466.tif 000010
【外国語明細書】
2017025466000001.pdf